【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ＪＩＳ Ｋ ７２４４−１０に準じて周波数１Ｈｚの条件で複素せん断粘度試験を行うことで測定されるｔａｎδが最大となるピークを−４０〜３０℃の範囲に有する樹脂を含有する組成物を含むＡ層と、複数のＢ層とを有し、少なくとも２つのＢ層の間にＡ層が積層されてなる積層体であって、
幅５０ｍｍ、長さ３００ｍｍ、厚さ３ｍｍのガラス２枚の間に挟んで得た合わせガラスを、中央加振法による合わせガラスのダンピング試験にて３次モードでの損失係数を測定した場合に、損失係数が０．２以上となる温度範囲の幅が１５℃以上である、積層体。
【請求項２】
ＪＩＳ Ｋ ７２４４−１０に準じて周波数１Ｈｚの条件で複素せん断粘度試験を行うことで測定されるｔａｎδが最大となるピークを−４０〜３０℃の範囲に有する樹脂を含有する組成物を含むＡ層と、複数のＢ層とを有し、少なくとも２つのＢ層の間にＡ層が積層されてなる積層体であって、
縦３００ｍｍ、横２５ｍｍ、厚さ１．９ｍｍのフロートガラス２枚で該積層体を挟んだ際に、２０℃で中央加振法により測定される４次共振周波数での損失係数が０．２以上かつＩＳＯ１６９４０（２００８）に準じて算出される該４次共振周波数での曲げ剛性が１５０Ｎ・ｍ以上である、積層体。
【請求項３】
ＪＩＳ Ｋ ７２４４−１０に準じて周波数１Ｈｚの条件で複素せん断粘度試験を行うことで測定されるｔａｎδが最大となるピークを−４０〜３０℃の範囲に有する樹脂を含有する組成物を含むＡ層と、複数のＢ層とを有し、少なくとも２つのＢ層の間にＡ層が積層されてなる積層体であって、
積層体を厚さ２ｍｍのガラスで挟んで、温度１４０℃、圧力１ＭＰａの条件で６０分間保持することにより圧着して作製した合わせガラスについて、中央加振法によるダンピング試験により測定される２０℃、２０００Ｈｚにおける損失係数αが０．２以上であり、該合わせガラスを１８℃で１ヶ月保持した後の合わせガラスについて、中央加振法によるダンピング試験により測定される２０℃、２０００Ｈｚにおける損失係数βの損失係数αに対する比率β／αが０．７０以上である、積層体。
【請求項４】
ＪＩＳ Ｋ ７２４４−１０に準じて周波数１Ｈｚの条件で複素せん断粘度試験を行うことで測定されるｔａｎδが最大となるピークを−４０〜３０℃の範囲に有する樹脂を含有する組成物を含むＡ層と、複数のＢ層とを有し、少なくとも２つのＢ層の間にＡ層が積層されてなる積層体であって、
積層体を含む合わせガラスを１８℃で１ヶ月保持した後の合わせガラスについて、中央加振法によるダンピング試験により測定される２０℃、２０００Ｈｚにおける損失係数βが０．２以上であり、１８℃で１ヶ月保持した後の合わせガラスを１００℃で２４時間、加熱した後の合わせガラスについて、中央加振法によるダンピング試験により測定される２０℃、２０００Ｈｚにおける損失係数γの損失係数βに対する比率γ／βが０．８０以上かつ１．３０以下である、積層体。
【請求項５】
ＪＩＳ Ｋ ７２４４−１０に準じて周波数１Ｈｚの条件で複素せん断粘度試験を行うことで測定されるｔａｎδが最大となるピークを−４０〜３０℃の範囲に有する樹脂を含有する組成物を含むＡ層と、複数のＢ層とを有し、少なくとも２つのＢ層の間にＡ層が積層されてなり、
ｔａｎδのピーク温度の異なる２種以上の熱可塑性エラストマーをＡ層が含む、積層体。
【請求項６】
ＪＩＳ Ｋ ７２４４−１０に準じて周波数１Ｈｚの条件で複素せん断粘度試験を行うことで測定される温度２５℃におけるせん断貯蔵弾性率が１．３０ＭＰａ以上となる、請求項１〜５のいずれかに記載の積層体。
【請求項７】
前記樹脂が、熱可塑性エラストマーである、請求項１〜６のいずれかに記載の積層体。
【請求項８】
ＪＩＳ Ｋ ７２４４−１０に準じて周波数１Ｈｚで複素せん断粘度試験を行うことで測定される温度２５℃におけるＡ層のせん断貯蔵弾性率が、０．６〜３．０ＭＰａである、請求項１〜７のいずれかに記載の積層体。
【請求項９】
ＪＩＳ Ｋ ７２４４−１０に準じて周波数１Ｈｚの条件で複素せん断粘度試験を行うことで測定される温度２５℃におけるＢ層のせん断貯蔵弾性率が１０ＭＰａ以上となる、請求項１〜８のいずれかに記載の積層体。
【請求項１０】
ＪＩＳ Ｋ ７２４４−１０により周波数１Ｈｚの条件で複素せん断粘度試験を行うことで測定される温度５０℃における、積層体のせん断貯蔵弾性率が１．３ＭＰａ以上である、請求項１〜９のいずれかに記載の積層体。
【請求項１１】
請求項１〜１０のいずれかに記載の積層体を合わせガラス用中間膜として用いて合わせガラスを作製し、得られた合わせガラスについて、中央加振法によるダンピング試験を行った場合に、周波数２０００Ｈｚおよび温度０〜５０℃における最大損失係数が０．２以上となる、積層体。
【請求項１２】
前記比率β／αが０．８０以上である、請求項３に記載の積層体。
【請求項１３】
前記比率β／αが１．２０以下である、請求項３または１２に記載の積層体。
【請求項１４】
前記比率γ／βが１．２０以下である、請求項４に記載の積層体。
【請求項１５】
前記比率γ／βが０．８７以上、１．２０以下である、請求項４または１４に記載の積層体。
【請求項１６】
Ｂ層の少なくとも一つが、ポリビニルアセタール樹脂、アイオノマー樹脂、エチレン・酢酸ビニル共重合体及び接着性官能基含有ポリオレフィン系重合体からなる群から選ばれる少なくとも１種の熱可塑性樹脂を含有する層である、請求項１〜１５のいずれかに記載の積層体。
【請求項１７】
Ｂ層が、ポリビニルアセタール樹脂、アイオノマー樹脂、エチレン・酢酸ビニル共重合体及び接着性官能基含有ポリオレフィン系重合体からなる群から選ばれる少なくとも１種の熱可塑性樹脂を含有する層からなる、請求項１〜１６のいずれかに記載の積層体。
【請求項１８】
前記樹脂が、芳香族ビニル重合体ブロックおよび脂肪族不飽和炭化水素重合体ブロックを有するブロック共重合体又は該ブロック共重合体の水添物であり、
Ａ層の膜厚が２０μｍ以上で、５００μｍ以下であり、
Ｂ層が、ポリビニルアセタール樹脂、アイオノマー、エチレン・酢酸ビニル共重合体、及び接着性官能基含有ポリオレフィンからなる群から選ばれる少なくとも１種の熱可塑性樹脂を含有する、請求項１〜１７のいずれかに記載の積層体。
【請求項１９】
Ｂ層中の可塑剤の含有量が、熱可塑性樹脂１００質量部に対して５０質量部以下である、請求項１６〜１８のいずれかに記載の積層体。
【請求項２０】
Ｂ層中の可塑剤の含有量が、熱可塑性樹脂１００質量部に対して３０質量部以下である、請求項１６〜１８のいずれかに記載の積層体。
【請求項２１】
Ｂ層中の可塑剤の含有量が熱可塑性樹脂１００質量部に対して２５質量部以下である、請求項１６〜１８のいずれかに記載の積層体。
【請求項２２】
Ｂ層中の可塑剤の含有量が、熱可塑性樹脂１００質量部に対して２０質量部未満である、請求項１６〜１８のいずれかに記載の積層体。
【請求項２３】
ポリビニルアセタール樹脂を含むＢ層中の可塑剤の含有量が、ポリビニルアセタール樹脂１００質量部に対して２５質量部以下である、請求項１６〜１８のいずれかに記載の積層体。
【請求項２４】
可塑剤が、融点３０℃以下で、水酸基価１５〜４５０ｍｇＫＯＨ／ｇ以下であるエステル系可塑剤又はエーテル系可塑剤である、請求項１９〜２３のいずれかに記載の積層体。
【請求項２５】
可塑剤が、非結晶性であり、水酸基価１５〜４５０ｍｇＫＯＨ／ｇ以下であるエステル系可塑剤又はエーテル系可塑剤である、請求項１９〜２４のいずれかに記載の積層体。
【請求項２６】
ポリビニルアセタール樹脂の粘度平均重合度が１００〜５０００である、請求項１６〜２５のいずれかに記載の積層体。
【請求項２７】
ポリビニルアセタール樹脂を合成するために用いたポリビニルアルコールの粘度平均重合度が３００〜１０００である、請求項１６〜２６のいずれかに記載の積層体。
【請求項２８】
ポリビニルアセタール樹脂のビニルアルコール単位の含有量が５〜３５モル％である、請求項１６〜２７のいずれかに記載の積層体。
【請求項２９】
ポリビニルアセタール樹脂がポリビニルブチラールである、請求項１６〜２８のいずれかに記載の積層体。
【請求項３０】
熱可塑性エラストマーがブロック共重合体である、請求項１〜２９のいずれかに記載の積層体。
【請求項３１】
ブロック共重合体がハードセグメントおよびソフトセグメントを有するブロック共重合体または該重合体の水添物である、請求項３０に記載の積層体。
【請求項３２】
ブロック共重合体におけるハードセグメントの含有量が、ブロック共重合体の全量に対して５〜４０質量％である、請求項３１に記載の積層体。
【請求項３３】
ブロック共重合体が芳香族ビニル重合体ブロックおよび脂肪族不飽和炭化水素重合体ブロックを有するブロック共重合体または該重合体の水添物である、請求項３０〜３２のいずれかに記載の積層体。
【請求項３４】
ブロック共重合体における芳香族ビニル単量体単位の含有量が、ブロック共重合体中の全単量体単位に対して５〜４０質量％である、請求項３０〜３３のいずれかに記載の積層体。
【請求項３５】
ｔａｎδが最大となるピークの高さが０．５以上であるＡ層を有する、請求項１〜３４のいずれかに記載の積層体。
【請求項３６】
ｔａｎδのピーク温度の異なる少なくとも２種の熱可塑性エラストマーが、芳香族ビニル単量体と脂肪族不飽和単量体との共重合体又は該共重合体の水添物を含む、請求項５に記載の積層体。
【請求項３７】
ｔａｎδのピーク温度が５℃以上異なる２種以上の熱可塑性エラストマーをＡ層が含む、請求項５または３６に記載の積層体。
【請求項３８】
Ａ層を２層以上有し、少なくとも２層のＡ層にそれぞれ含まれる熱可塑性エラストマーのｔａｎδのピーク温度が５℃以上異なる、請求項５、３６または３７に記載の積層体。
【請求項３９】
Ａ層のｔａｎδのピーク温度が−２０℃以下であり、且つ、Ａ層の膜厚が２０〜１２０μｍである、
Ａ層のｔａｎδのピーク温度が−２０℃を超えて−１５℃以下であり、且つ、Ａ層の膜厚が５０〜２００μｍである、
または、
Ａ層のｔａｎδのピーク温度が−１５℃を超え、且つ、Ａ層の膜厚が８０〜３００μｍである、請求項１〜３８のいずれかに記載の積層体。
【請求項４０】
Ｂ層の厚さの合計に対するＡ層の厚さの合計の比（Ａ層の厚さの合計／Ｂ層の厚さの合計）が１／３０〜１／１の範囲にある、請求項１〜３９のいずれかに記載の積層体。
【請求項４１】
合わせガラスを作製したときに、波長１５００ｎｍにおける透過率が５０％以下となる、請求項１〜４０のいずれかに記載の積層体。
【請求項４２】
遮熱材料をＡ層又はＢ層の少なくともいずれか一層に含む、請求項１〜４１のいずれかに記載の積層体。
【請求項４３】
遮熱材料として、錫ドープ酸化インジウム、アンチモンドープ酸化錫、アンチモン酸亜鉛、六ホウ化ランタン、金属元素複合酸化タングステン、フタロシアニン化合物、およびナフタロシアニン化合物からなる群より選ばれる一種以上の遮熱性微粒子を含む、請求項１〜４２のいずれかに記載の積層体。
【請求項４４】
積層体を縦２６ｍｍ×横７６ｍｍ×厚さ２．８ｍｍのフロートガラス２枚の間に挟んで得た合わせガラスの３点曲げ試験における破断強度（温度：２０℃、支点間距離：５５ｍｍ、試験速度：０．２５ｍｍ／ｍｉｎ）が０．５ｋＮ以上である、請求項１〜４３のいずれかに記載の積層体。
【請求項４５】
請求項１〜４４のいずれかに記載の積層体の構成を合わせガラス内部に有する合わせガラス。
【請求項４６】
自動車用フロントガラス、自動車用サイドガラス、自動車用サンルーフ、自動車用リアガラス、又はヘッドアップディスプレイ用ガラスである、請求項４５に記載の合わせガラス。
【請求項４７】
合わせガラスを構成するガラスが、厚さ２．８ｍｍ以下の薄板ガラスである、請求項４５に記載の合わせガラス。
【請求項４８】
一方のガラスの厚さが１．８ｍｍ以上、他方のガラスの厚さが１．８ｍｍ以下で、各ガラスの厚さの差が０．２ｍｍ以上である、請求項４５〜４７のいずれかに記載の合わせガラス。